КЕРАМИЧЕСКАЯ МАССА ДЛЯ ПРОИЗВОДСТВА КИРПИЧА
CERAMIC MASS FOR BRICK PRODUCTION

Изобретение относится к области технологии силикатов и касается составов керамических масс для производства кирпича.
Известна керамическая масса следующего состава, мас.%: глина тугоплавкая 57,0-75,0; опока 15,0-20,0; нефелин-сиенит 10,0-15,0 [1].
Задачей изобретения улучшение формовочных свойств керамической массы для производства кирпича.
Технический результат достигается тем, что керамическая масса для производства кирпича, включающая глину тугоплавкую, опоку, дополнительно включает силикагель и каолин, причем компоненты находятся при следующем соотношении, мас.%: глина тугоплавкая 84,5-86,5; опока 10,0-12,0; силикагель 1,0-1,5; каолин 2,0-2,5.
В таблице приведены составы керамической массы для производства кирпича.
Таблица
Компоненты
Состав, мас.%
1
2
Глина тугоплавкая
86,5
84,5
Опока
10,0
12,0
Силикагель
1,0
1,5
Каолин
2,5
2,0
Давление, вызывающее деформацию сырца, МПа
- влажность 18%
~0,12
~0,12
- влажность 23%
~0,07
~0,07
В составе керамической массы могут быть использованы качественные глины тугоплавкие и каолины любых месторождений. Компоненты дозируют в требуемых количествах и смешивают. Массу увлажняют до 18-23%. Кирпич формуют пластическим способом, сушат его до влажности не более 6% и обжигают при температуре 1200-1250°C.
Источник информации
1. SU 638571, 1978.